(57)【要約】本発明は、液晶の再配向のための再配向層を含む電気光学的液晶ディスプレイに関する。前記再配向層の場は、液晶層に平行な成分を有し、前記成分は、再配向に決定的である。前記成分は、正の誘電異方性を有する液晶媒体を含み、少なくとも１種の式（Ｉ）で表されるメソゲン性化合物を含み、ここで、Ｒ１およびＬは、請求項１におけるように定義されている。【特許請求の範囲】
【請求項１】
場が、液晶層に平行であり、再配列に決定的（ｃｒｕｃｉａｌ）である成分を有する液晶の再配列のための再配列層を有し、正の誘電異方性を有する液晶媒体を含む、電気光学的液晶ディスプレイであって、前記媒体が、式Ｉ
【化１】
2004517972.tif 000053
式中、
Ｒ１は、非置換であるか、ＣＮまたはＣＦ３により一置換されているか、あるいはハロゲンにより少なくとも一置換されている、１５個までの炭素原子を有するアルキルまたはアルケニル基であり、ここで、さらに、これらの基における１つまたは２つ以上のＣＨ２基は、各々、互いに独立して、Ｏ原子が互いに直接結合しないように、−Ｏ−、−Ｓ−、
【化２】
2004517972.tif 000054
−ＣＯ−、−ＣＯ−Ｏ−、−Ｏ−ＣＯ−または−Ｏ−ＣＯ−Ｏ−により置換されていることができ、
および
Ｌは、ＨまたはＦである、
で表される１種または２種以上の化合物を含むことを特徴とする、前記液晶ディスプレイ。
【請求項２】
媒体が、式ＩＩ：
【化３】
2004517972.tif 000055
式中、
Ｒ２は、Ｈ、非置換であるか、ＣＮまたはＣＦ３により一置換されているか、またはハロゲンにより少なくとも一置換されている、１５個までの炭素原子を有するアルキルまたはアルケニル基であり、ここで、さらに、これらの基における１つまたは２つ以上のＣＨ２基は、各々、互いに独立して、Ｏ原子が互いに直接結合しないように、−Ｏ−、−Ｓ−、
【化４】
2004517972.tif 000056
−ＣＯ−、−ＣＯ−Ｏ−、−Ｏ−ＣＯ−または−Ｏ−ＣＯ−Ｏ−により置換されていることができ、
Ａ１およびＡ２は、各々、互いに独立して、
（ａ）さらに、１つまたは２つ以上の隣接していないＣＨ２基が、−Ｏ−および／または−Ｓ−により置換されていることができる、トランス−１，４−シクロヘキシレン基または１，４−シクロヘキセニレン基、
（ｂ）さらに、１つまたは２つのＣＨ基が、Ｎにより置換されていることができる、１，４−フェニレン基、
（ｃ）１，４−ビシクロ［２．２．２］オクチレン、ピペリジン−１，４−ジイル、ナフタレン−２，６−ジイル、デカヒドロナフタレン−２，６−ジイルおよび１，２，３，４−テトラヒドロナフタレン−２，６−ジイルからなる群からの基
であり、ここで、基（ａ）、（ｂ）および（ｃ）は、１つまたは２つのフッ素原子により置換されていることができ、
Ｚ１およびＺ２は、各々、互いに独立して、−ＣＯ−Ｏ−、−Ｏ−ＣＯ−、−ＣＨ２Ｏ−、−ＯＣＨ２−、−ＣＨ２ＣＨ２−、−ＣＨ＝ＣＨ−、−Ｃ≡Ｃ−、−ＣＨＦ−ＣＨＦ−、−ＣＦ＝ＣＦ−、−ＣＦ２Ｏ−、−ＯＣＦ２−、−ＣＦ２ＣＦ２−または単結合であり、基Ｚ１およびＺ２の一方は、あるいはまた、−（ＣＨ２）４−または−ＣＨ＝ＣＨ−ＣＨ２ＣＨ２−であり、
Ｌ１およびＬ２は、各々、互いに独立して、ＨまたはＦであり、および
ｍは、０、１または２である、
で表される少なくとも１種の化合物をさらに含むことを特徴とする、請求項１に記載の液晶ディスプレイ。
【請求項３】
媒体が、式ＩＩＩ
【化５】
2004517972.tif 000057
式中、
Ｒ３は、式ＩＩにおけるＲ２について示した意味の１つを有し、
Ａ３およびＡ４は、各々、互いに独立して、式ＩＩにおけるＡ１およびＡ２について示した意味の１つを有し、
Ｚ３およびＺ４は、各々、互いに独立して、式ＩＩにおけるＺ１およびＺ２について示した意味の１つを有し、
ｎは、０、１または２である、
で表される少なくとも１種の化合物をさらに含むことを特徴とする、請求項１または２に記載の液晶ディスプレイ。
【請求項４】
媒体が、式ＩＶ
Ｒ４−（Ａ５−Ｚ５）ｏ−Ａ６−Ｒ５        ＩＶ
式中、
Ｒ４およびＲ５は、各々、互いに独立して、式ＩＩにおけるＲ２について示した意味の１つを有し、
Ａ５およびＡ６は、各々、互いに独立して、式ＩＩにおけるＡ１およびＡ２について示した意味の１つを有し、
各々のＺ５は、互いに独立して、式ＩＩにおけるＺ１およびＺ２について示した意味の１つを有し、および
ｏは、１、２または３である、
で表される少なくとも１種の化合物をさらに含むことを特徴とする、請求項１〜３のいずれかに記載の液晶ディスプレイ。
【請求項５】
媒体が、式Ｖ
【化６】
2004517972.tif 000058
式中、
Ｒ６は、式ＩＩにおけるＲ２について示した意味の１つを有し、
Ａ７およびＡ８は、各々、互いに独立して、式ＩＩにおけるＡ１およびＡ２について示した意味の１つを有し、
Ｚ７およびＺ８は、各々、互いに独立して、式ＩＩにおけるＺ１およびＺ２について示した意味の１つを有し、
Ｌ１およびＬ２は、各々、互いに独立して、ＨまたはＦであり、
Ｑは、式
−（Ｏ）ｑ−（ＣＨ２）ｒ−（ＣＦ２）ｓ−、−（Ｏ）ｑ−（ＣＨＦ）ｒ−（ＣＦ２）ｓ−または−（Ｏ）ｑ−（ＣＦ２）ｒ−（ＣＨＦ）ｓ−ＣＦ２−で表されるポリフルオロアルキレン基であり、ここで、
ｑは、０または１であり、
ｒは、０、１、２、３、４、５または６であり、
ｓは、１、２、３、４、５または６であり、
Ｘは、Ｈ、ＦまたはＣｌであり、および
ｐは、０、１または２である、
で表される少なくとも１種の化合物をさらに含むことを特徴とする、請求項１〜４のいずれかに記載の液晶ディスプレイ。
【請求項６】
媒体が、式ＶＩ
【化７】
2004517972.tif 000059
式中、
Ｒ７は、２〜７個の炭素原子を有するアルケニル基であり、
Ｚ９は、−ＣＨ＝ＣＨ−、−ＣＨ２ＣＨ２−または単結合であり、
Ｌは、ＨまたはＦであり、
ａは、０または１であり、および
Ｒ８は、１２個までの炭素原子を有するアルキル、アルコキシまたはアルケニル基であり、ここで、さらに、１つまたは２つの隣接していないＣＨ２基は、−ＣＯ−、−ＯＣＯ−または−ＣＯＯ−により置換されていることができ、または、ａが１である場合には、Ｒ８は、あるいはまた、Ｆであることができる、
で表される少なくとも１種の化合物をさらに含むことを特徴とする、請求項１〜５のいずれかに記載の液晶ディスプレイ。
【請求項７】
媒体が、
−２〜４０重量％の、式Ｉで表される少なくとも１種の化合物、
−１５〜８５重量％の、式ＩＩおよび／またはＩＩＩで表される化合物からなる群から選択された少なくとも１種の化合物、
−０〜６０重量％の、式ＩＶで表される少なくとも１種の化合物、
−０〜４０重量％の、式Ｖで表される少なくとも１種の化合物、および
−０〜５５重量％の、式ＶＩで表される少なくとも１種の化合物
を含むことを特徴とする、請求項１〜６のいずれかに記載の液晶ディスプレイ。
【請求項８】
画素が、アクティブマトリックスによりアドレスされることを特徴とする、請求項１〜７のいずれかに記載の液晶ディスプレイ。
【請求項９】
請求項１〜７のいずれかに記載の組成物を有する、正の誘電異方性を有する液晶媒体。
【請求項１０】
請求項９に記載の液晶媒体の、液晶ディスプレイにおける使用。
【発明の詳細な説明】
【０００１】
本発明は、場が、液晶層に平行であり、再配列（ｒｅａｌｉｇｎｍｅｎｔ）に決定的である成分を有する液晶の再配列のための再配列層を有し、正の誘電異方性を有する液晶媒体を含む、電気光学的液晶ディスプレイであって、前記媒体が、式Ｉで表される少なくとも１種のメソゲン性化合物を含む、前記液晶ディスプレイに関する。
従来の液晶ディスプレイ（ＴＮ、ＳＴＮ、ＯＭＩまたはＡＭＤ−ＴＮ）においては、再配列のための電場は、液晶層に本質的に垂直に発生する。
【０００２】
国際特許出願ＷＯ ９１／１０９３６には、電気的信号が、電場が液晶層に平行な重要な成分を有するように生じる（ＩＰＳ、面内切り換え）、液晶ディスプレイが開示されている。このタイプのディスプレイを駆動させる原理は、例えば、Ｒ．Ａ． Ｓｏｒｅｆにより、Ｊｏｕｒｎａｌ ｏｆ Ａｐｐｌｉｅｄ Ｐｈｙｓｉｃｓ， Ｖｏｌ． ４５， Ｎｏ． １２， ｐｐ． ５４６６−５４６８ （１９７４）中に記載されている。
例えばＥＰ ０ ５８８ ５６８には、電極を設計し、このタイプのディスプレイをアドレスするための種々の可能性が開示されている。ＤＥ １９８ ２４ １３７には、同様に、このタイプのＩＰＳディスプレイの種々の態様が記載されている。
【０００３】
このタイプのＩＰＳディスプレイのための液晶材料は、例えば、ＤＥ １９５ ２８ １０４に記載されている。
既知の液晶媒体を含むＩＰＳディスプレイは、不適切な長い応答時間およびしばしば過度に高い駆動電圧を特徴とする。従って、これらの欠点を有しないかまたは低下された程度に有するのみである、ＩＰＳディスプレイに対する要求がある。このために、特に、適切な相範囲、低温における結晶化の低い傾向、低い複屈折および適切な電気抵抗に加えて、特に、応答時間に決定的である、低いしきい値電圧（Ｖ１０）および低い回転粘度（γ１）を有する液晶性材料が、要求されている。
【０００４】
この目的は、驚異的なことに、式Ｉで表される少なくとも１種の化合物を含む混合物における液晶材料の使用により、達成された。
本発明のＩＰＳ混合物は、これらの比較的低い回転粘度値γ１並びにこれらの低いしきい値電圧および応答時間値により区別される。
【０００５】
従って、本発明は、場が、液晶層に平行な重要な成分を有する液晶の再配列のための再配列層を有し、正の誘電異方性を有する液晶媒体を含む、電気光学的液晶ディスプレイであって、前記媒体が、式Ｉ
【化８】
2004517972.tif 000002
式中、
Ｒ１は、非置換であるか、ＣＮまたはＣＦ３により一置換されているか、あるいはハロゲンにより少なくとも一置換されている、１５個までの炭素原子を有するアルキルまたはアルケニル基であり、ここで、さらに、これらの基における１つまたは２つ以上のＣＨ２基は、各々、互いに独立して、Ｏ原子が互いに直接結合しないように、−Ｏ−、−Ｓ−、
【化９】
2004517972.tif 000003
−ＣＯ−、−ＣＯ−Ｏ−、−Ｏ−ＣＯ−または−Ｏ−ＣＯ−Ｏ−により置換されていることができ、
および
Ｌは、ＨまたはＦである、
で表される少なくとも１種の化合物を含む、前記液晶ディスプレイに関する。
【０００６】
特に好ましいのは、ＬがＦである、式Ｉで表される化合物である。
式Ｉで表される化合物において、Ｒ１は、好ましくは、７個までの炭素原子を有するアルキルまたはアルケニルである。Ｒ１は、好ましくは、エチル、ｎ−プロピル、ｎ−ペンチル、ビニル、１Ｅ−アルケニルまたは３Ｅ−アルケニルである。
式Ｉで表される化合物は、高い誘電異方性値並びに比較的高い複屈折および透明点値を有する。本発明のＩＰＳディスプレイのための液晶混合物におけるこれらの使用により、高い誘電異方性および低い回転粘度並びに高い透明点および好ましい複屈折値の維持が容易になり、低いしきい値電圧および短い応答時間がもたらされる。
【０００７】
特に、１種または２種以上、好ましくは１種または２種の、式Ｉで表される化合物を含む、本発明のＩＰＳ混合物は、例えば、式Ｉで表される化合物の代わりに、式
【化１０】
2004517972.tif 000004
で表される３，５−ジフルオロ−４−シアノフェニルシクロヘキサンを含む同様の混合物よりも、顕著に高い誘電異方性値、低い回転粘度およびしきい値電圧値、並びに短い応答時間を有することが見出された。
【０００８】
式Ｉで表される化合物のいくつかが、ＤＥ ４０ ２７ ８６９ Ａ１に開示されている。しかし、この特許出願には、ＩＰＳディスプレイは記載されていない。
【０００９】
好ましい態様は、ＩＰＳディスプレイであって、
ａ）液晶媒体が、さらに、シアノ基を含む式ＩＩ
【化１１】
2004517972.tif 000005
式中、
Ｒ２は、Ｈ、非置換であるか、ＣＮまたはＣＦ３により一置換されているか、あるいはハロゲンにより少なくとも一置換されている、１５個までの炭素原子を有するアルキルまたはアルケニル基であり、ここで、さらに、これらの基における１つまたは２つ以上のＣＨ２基は、各々、互いに独立して、Ｏ原子が互いに直接結合しないように、−Ｏ−、−Ｓ−、
【化１２】
2004517972.tif 000006
−ＣＯ−、−ＣＯ−Ｏ−、−Ｏ−ＣＯ−または−Ｏ−ＣＯ−Ｏ−により置換されていることができ、
【００１０】
Ａ１およびＡ２は、各々、互いに独立して、
（ａ）さらに、１つまたは２つ以上の隣接していないＣＨ２基が、−Ｏ−および／または−Ｓ−により置換されていることができる、トランス−１，４−シクロヘキシレン基または１，４−シクロヘキセニレン基、
（ｂ）さらに、１つまたは２つのＣＨ基が、Ｎにより置換されていることができる、１，４−フェニレン基、
（ｃ）１，４−ビシクロ［２．２．２］オクチレン、ピペリジン−１，４−ジイル、ナフタレン−２，６−ジイル、デカヒドロナフタレン−２，６−ジイルおよび１，２，３，４−テトラヒドロナフタレン−２，６−ジイルからなる群からの基
であり、ここで、基（ａ）、（ｂ）および（ｃ）は、１つまたは２つのフッ素原子により置換されていることができ、
【００１１】
Ｚ１およびＺ２は、各々、互いに独立して、−ＣＯ−Ｏ−、−Ｏ−ＣＯ−、−ＣＨ２Ｏ−、−ＯＣＨ２−、−ＣＨ２ＣＨ２−、−ＣＨ＝ＣＨ−、−Ｃ≡Ｃ−、−ＣＨＦ−ＣＨＦ−、−ＣＦ＝ＣＦ−、−ＣＦ２Ｏ−、−ＯＣＦ２−、−ＣＦ２ＣＦ２−または単結合であり、基Ｚ１およびＺ２の一方は、あるいはまた、−（ＣＨ２）４−または−ＣＨ＝ＣＨ−ＣＨ２ＣＨ２−であり、
Ｌ１およびＬ２は、各々、互いに独立して、ＨまたはＦであり、および
ｍは、０、１または２である、
で表される１種または２種以上の化合物を含むもの、
【００１２】
ｂ）液晶媒体が、３，４，５−トリフルオロフェニル基を含む式ＩＩＩ
【化１３】
2004517972.tif 000007
式中、
Ｒ３は、式ＩＩにおけるＲ２について示した意味の１つを有し、
Ａ３およびＡ４は、各々、互いに独立して、式ＩＩにおけるＡ１およびＡ２について示した意味の１つを有し、
Ｚ３およびＺ４は、各々、互いに独立して、式ＩＩにおけるＺ１およびＺ２について示した意味の１つを有し、
ｎは、０、１または２である、
で表される１種または２種以上の化合物を含むもの、
【００１３】
ｃ）液晶媒体が、式ＩＶ
Ｒ４−（Ａ５−Ｚ５）ｏ−Ａ６−Ｒ５        ＩＶ
式中、
Ｒ４およびＲ５は、各々、互いに独立して、式ＩＩにおけるＲ２について示した意味の１つを有し、
Ａ５およびＡ６は、各々、互いに独立して、式ＩＩにおけるＡ１およびＡ２について示した意味の１つを有し、
各々のＺ５は、互いに独立して、式ＩＩにおけるＺ１およびＺ２について示した意味の１つを有し、および
ｏは、１、２または３である、
で表される１種または２種以上の化合物を含むもの、
【００１４】
ｄ）液晶媒体が、さらに、式Ｖ
【化１４】
2004517972.tif 000008
式中、
Ｒ６は、式ＩＩにおけるＲ２について示した意味の１つを有し、
Ａ７およびＡ８は、各々、互いに独立して、式ＩＩにおけるＡ１およびＡ２について示した意味の１つを有し、
Ｚ７およびＺ８は、各々、互いに独立して、式ＩＩにおけるＺ１およびＺ２について示した意味の１つを有し、
Ｌ１およびＬ２は、各々、互いに独立して、ＨまたはＦであり、
Ｑは、式
−（Ｏ）ｑ−（ＣＨ２）ｒ−（ＣＦ２）ｓ−、−（Ｏ）ｑ−（ＣＨＦ）ｒ−（ＣＦ２）ｓ−または−（Ｏ）ｑ−（ＣＦ２）ｒ−（ＣＨＦ）ｓ−ＣＦ２−で表されるポリフルオロアルキレン基であり、ここで、
【００１５】
ｑは、０または１であり、
ｒは、０、１、２、３、４、５または６であり、
ｓは、１、２、３、４、５または６であり、
Ｘは、Ｈ、ＦまたはＣｌであり、および
ｐは、０、１または２である、
で表される１種または２種以上の化合物を含むもの、
および／または
【００１６】
ｅ）液晶媒体が、さらに、式ＩＩＩ’
【化１５】
2004517972.tif 000009
式中、
Ｒ３’は、式ＩＩにおけるＲ２について示した意味の１つを有し、
Ａ３’およびＡ４’は、各々、互いに独立して、式ＩＩにおけるＡ１およびＡ２について示した意味の１つを有し、
Ｚ３’およびＺ４’は、各々、互いに独立して、式ＩＩにおけるＺ１およびＺ２について示した意味の１つを有し、および
ｎは、０、１または２である、
で表される１種または２種以上の化合物を含むもの、
である。
【００１７】
式ＩＩで表される化合物は、好ましくは、式ＩＩａ〜ＩＩｑを含む群から選択される：
【化１６】
2004517972.tif 000010
【００１８】
【化１７】
2004517972.tif 000011
【００１９】
【化１８】
2004517972.tif 000012
式中、Ｒ２は、式ＩＩにおいて定義した通りであり、Ｌ１および／またはＬ２は、ＨまたはＦである。
【００２０】
式ＩＩｂ、ＩＩｅ、ＩＩｋ、ＩＩｎおよびＩＩｐで表される化合物において、Ｌ２は、特に好ましくはＦである。式ＩＩｄ、ＩＩｇ、ＩＩｈおよびＩＩｉで表される化合物において、Ｌ２は、特に好ましくはＨである。式ＩＩｏおよび／またはＩＩｐで表される化合物において、Ｌ１およびＬ２は、好ましくはフッ素である。
液晶媒体は、特に好ましくは、式ＩＩａ、ＩＩｂ、ＩＩｃ、ＩＩｄ、ＩＩｈ、ＩＩｋおよびＩＩｐで表される化合物からなる群から選択された１種または２種以上の化合物を含む。
他の好ましい態様において、液晶媒体は、式ＩＩｍ、ＩＩｎ、ＩＩｏおよびＩＩｐを含む群から選択された少なくとも１種の複素環式化合物を含む。
【００２１】
式ＩＩＩで表される化合物は、好ましくは、式ＩＩＩａ〜ＩＩＩｐおよびＩＩＩ”ａを含む群から選択され、
【化１９】
2004517972.tif 000013
【００２２】
【化２０】
2004517972.tif 000014
【００２３】
【化２１】
2004517972.tif 000015
式中、Ｒ３は、式ＩＩＩにおいて定義した通りである。
【００２４】
液晶ディスプレイは、特に好ましくは、式ＩＩＩｃ、ＩＩＩｄ、ＩＩＩｅ、ＩＩＩｆ、ＩＩＩｇ、ＩＩＩｈ、ＩＩＩｉ、ＩＩＩｋおよびＩＩＩｎを含む群から選択された１種または２種以上の化合物を含む液晶媒体を含む。
【００２５】
式ＩＩＩ’で表される化合物は、好ましくは、式ＩＩＩ’ａ〜ＩＩＩ’ｌを含む群から選択される：
【化２２】
2004517972.tif 000016
【００２６】
【化２３】
2004517972.tif 000017
式中、
Ｒ３’は、式ＩＩＩ’の下に、前に定義した通りである。
【００２７】
式ＩＩＩｃで表される１種または２種以上の化合物の代わりに、またはこの化合物に加えて、液晶媒体は、式ＩＩＩ’ｃ
【化２４】
2004517972.tif 000018
式中、Ｒ３’は、式ＩＩＩ’の下に、前に定義した通りである、
で表される１種または２種以上の化合物を含むことができる。
【００２８】
式ＩＶで表される化合物は、好ましくは、式ＩＶａ〜ＩＶｎを含む群から選択される：
【化２５】
2004517972.tif 000019
【００２９】
【化２６】
2004517972.tif 000020
式中、Ｒ４およびＲ５は、式ＩＶにおいて定義した通りであり、Ｌは、ＨまたはＦである。
【００３０】
式ＩＶｊで表される化合物において、Ｌは、特に好ましくはＦである。
液晶ディスプレイは、特に好ましくは、式ＩＶｂ、ＩＶｅ、ＩＶｋおよびＩＶｍで表される化合物からなる群から選択された１種または２種以上の化合物を含む液晶媒体を含む。
【００３１】
式Ｖで表される化合物は、好ましくは、式Ｖａ〜Ｖｍを含む群から選択される：
【化２７】
2004517972.tif 000021
【００３２】
【化２８】
2004517972.tif 000022
【００３３】
【化２９】
2004517972.tif 000023
式中、Ｒ６は、式Ｖにおいて定義した通りであり、Ｌ２は、ＨまたはＦである、を含む群から選択される。
【００３４】
式Ｖｄで表される化合物において、Ｌ２は、特に好ましくはＦである。
液晶媒体は、特に好ましくは、式Ｖａ、Ｖｃ、Ｖｄ、ＶｅおよびＶｆで表される化合物からなる群から選択された１種または２種以上の化合物を含む。
好ましい態様において、液晶媒体は、式Ｉで表される１種または２種の化合物および式Ｖｅで表される１種または２種の化合物を含む。
【００３５】
他の好ましい態様において、液晶媒体は、式ＶＩで表される１種または２種以上のアルケニル化合物を含む
【化３０】
2004517972.tif 000024
式中、
Ｒ７は、２〜７個の炭素原子を有するアルケニル基であり、
Ｚ９は、−ＣＨ＝ＣＨ−、−ＣＨ２ＣＨ２−または単結合であり、
Ｌは、ＨまたはＦであり、
ａは、０または１であり、および
Ｒ８は、１２個までの炭素原子を有するアルキル、アルコキシまたはアルケニル基であり、ここで、さらに、１つまたは２つの隣接していないＣＨ２基は、−ＣＯ−、−ＯＣＯ−または−ＣＯＯ−により置換されていることができ、または、ａが１である場合には、Ｒ８は、あるいはまた、Ｆであることができる。
【００３６】
式ＶＩで表される化合物は、好ましくは式ＶＩａ〜ＶＩｆを含む群から選択される：
【化３１】
2004517972.tif 000025
式中、
ｋは、１、２、３、４または５であり、
ｙおよびｚは、各々、互いに独立して、０、１、２または３であり、ここで、ｙ＋ｚは≦５であり、および
ｘは、０または１である。
【００３７】
式ＶＩｆで表される化合物において、Ｌは、好ましくはＦである。
本発明の混合物は、好ましくは、１種または２種の式ＩＶｂで表される化合物および１種または２種の式ＶＩａで表される化合物を含む。
【００３８】
他の好ましい態様は、以下のＩＰＳディスプレイのための混合物である：
−媒体が、式ＶＩＩａ〜ＶＩＩｃ：
【化３２】
2004517972.tif 000026
式中、Ｒ９は、式ＩＩＩにおけるＲ３について示した意味の１つを有し、特に１〜７個の炭素原子を有するアルキルである、
からなる群から選択された、４−フルオロフェニル基を含む１種または２種以上の化合物をさらに含むもの；
【００３９】
−媒体が、式ＶＩＩＩ
【化３３】
2004517972.tif 000027
式中、Ｒ１０およびＲ１１は、各々、互いに独立して、１〜７個の炭素原子を有する、直鎖状アルキルまたはアルコキシ、好ましくはアルキルである、
で表される１種または２種以上の化合物をさらに含むもの；
【００４０】
−媒体が、式ＩＸ
【化３４】
2004517972.tif 000028
式中、Ｒ１２は、Ｒ１について示した意味の１つを有する、
で表される１種または２種以上の化合物をさらに含むもの。
【００４１】
−媒体が、式Ｘ、ＸＩおよびＸＩＩ：
【化３５】
2004517972.tif 000029
式中、Ｒ１３およびＲ１４は、各々、互いに独立して、Ｒ１について示した意味の１つを有し、ｂは、０または１である、
からなる群から選択された負の誘電異方性を有する１種または２種以上の化合物をさらに含むもの。Ｒ１３およびＲ１４は、好ましくは、１〜７個の炭素原子を有する直鎖状アルキルまたはアルコキシ、さらに７個までの炭素原子を有するアルケニルまたはアルケニルオキシである。特に、Ｒ１３は、好ましくはアルキルであり、Ｒ１４は、好ましくはアルコキシである。
【００４２】
−媒体が、式ＸＩＩＩ
【化３６】
2004517972.tif 000030
式中、
Ａｌｋｙｌ＊およびＡｌｋｙｌ＊＊は、１〜６個の炭素原子、好ましくは２〜５個の炭素原子を有する直鎖状アルキル基である、
で表される１種または２種以上のジフルオロスチルベンをさらに含むもの。
【００４３】
本発明の混合物中のジフルオロスチルベンの％比は、０〜３０重量％、好ましくは０〜２０重量％、特に０〜１５重量％である。
【００４４】
−媒が、式ＸＩＶ
【化３７】
2004517972.tif 000031
式中、
Ｒ１５は、Ｒ１について定義した通りであり、および
Ｌ１およびＬ２は、各々、互いに独立して、ＨまたはＦである、
で表される１種または２種以上の化合物をさらに含むもの。
【００４５】
本発明の混合物中の式ＸＩＶで表される化合物の比は、０〜３０重量％、好ましくは０〜２０重量％、特に０〜１５重量％である。
【００４６】
−媒体が、式ＸＶ
【化３８】
2004517972.tif 000032
式中、
Ｒ１６は、Ｒ１について定義した通りであり、好ましくは、１〜３個の炭素原子を有する直鎖状アルキルまたはアルコキシである、
で表される１種または２種以上の化合物をさらに含むもの。
【００４７】
本発明の混合物中のビフェニルの％比は、０〜３０重量％、好ましくは０〜２０重量％、特に０〜１５重量％である。
【００４８】
ディスプレイは、好ましくは、以下の化合物を含む液晶化合物を含有する。
−式ＩＩａ、ＩＩｂ、ＩＩｄ、ＩＩｇおよびＩＩｋを含む群から選択された１種または２種以上のシアノ化合物、特に、Ｌ２がＦである、式ＩＩｂ、ＩＩｇおよびＩＩｋで表される化合物並びに、Ｌ２がＨである、式ＩＩｄで表される化合物、
−式ＩＩｋおよびＩＩｌを含む群から選択された１種または２種以上のジオキサン化合物、特に、Ｌ２がＦである、式ＩＩｌで表される化合物、
【００４９】
−式ＩＩＩｃ、ＩＩＩｆ、ＩＩＩｇおよびＩＩＩｈを含む群から選択された、１種または２種以上の３，４，５−トリフルオロフェニル化合物、
−式ＩＶｂ、ＩＶｈ、ＩＶｋおよびＩＶｍを含む群から選択された、１種または２種以上の化合物。Ｒ４およびＲ５は、好ましくは、１〜７個の炭素原子を有する直鎖状アルキルである。
式ＩＶｂで表される化合物において、Ｒ５は、好ましくは、１〜５個の炭素原子を有するアルコキシである。式ＩＶｊで表される化合物において、Ｌは、好ましくはＦである、
【００５０】
−式Ｖａ、Ｖｂ、ＶｄおよびＶｅを含む群から選択された１種または２種以上の化合物、
−式ＶＩａ、ＶＩｂ、ＶＩｅおよびＶＩｆを含む群から選択された１種または２種以上のアルケニル化合物、
【００５１】
−式ＶＩａで表される化合物において、ｙおよびｚは、特に好ましくは、０または１であり、
−式ＶＩｂで表される化合物において、ｚは、好ましくは０であり、
−式ＶＩｅで表される化合物において、ｋは、好ましくは０であり、
−式ＶＩｆで表される化合物において、Ｌは、好ましくはＦであり、ｙおよびｚは、好ましくは０である。
【００５２】
好ましいのは、さらに、画素が、アクティブマトリックスによりアドレスされる、本発明の液晶ディスプレイである。
本発明はさらに、式Ｉで表される少なくとも１種の化合物、式ＩＩａ〜ＩＩｐ、ＩＩＩａ〜ＩＩＩｏおよびＶａ〜Ｖｋで表される化合物からなる群から選択された少なくとも１種の化合物、式ＶＩａ〜ＶＩｆで表される化合物からなる群から選択された少なくとも１種の化合物および、所望により、式ＩＶａ〜ＩＶｎで表される化合物からなる群から選択された１種または２種以上の化合物を含む、正の誘電異方性を有する液晶媒体に関する。
【００５３】
特に好ましいのは、
−２〜４０重量％、好ましくは３〜３０重量％、特に好ましくは３〜２５重量％の、式Ｉで表される少なくとも１種の化合物、
−１５〜８５重量％、好ましくは２０〜６５重量％の、式ＩＩおよびＩＩＩで表される化合物からなる群から選択された少なくとも１種の化合物、
−０〜６０重量％、好ましくは５〜４５重量％の、式ＩＶで表される少なくとも１種の化合物、
−０〜４０重量％、好ましくは５〜３５重量％、特に好ましくは１０〜２５重量％の、式Ｖで表される少なくとも１種の化合物、
−０〜５５重量％、好ましくは５〜４５重量％の、式ＶＩで表される少なくとも１種の化合物
を含む混合物である。
【００５４】
本発明において用いられる液晶媒体は、一般的に、＜０．１４の、好ましくは０．０６〜０．１３の範囲内の、特に０．０９〜０．１２の範囲内の複屈折（Δｎ）および６０〜９５℃、特に６５〜８５℃の透明点を有する。
本発明において用いられる混合物の流動粘度ν２０（２０℃における）は、一般的には、３０ｍｍ２・ｓ−１より小さく、特に１５〜２５ｍｍ２・ｓ−１である。本発明の材料の比抵抗は、一般的に、２０℃において、５×１０１０〜５×１０１４Ω・ｃｍであり、この値は、特に好ましくは、５×１０１１〜５×１０１３Ω・ｃｍである。本発明の混合物の回転粘度γ１は、２０℃において、好ましくは、８０ｍＰａ・ｓより小さく、特に６５ｍＰａ・ｓより小さい。
【００５５】
本発明において用いられる媒体の透明点は、６０℃より高く、好ましくは６５℃より高く、特に好ましくは７０℃以上である。透明点は、特に、６０℃〜８５℃の範囲内である。
以下に記載したように決定された、試験セルにおける保存寿命は、−３０℃において１０００時間以上、好ましくは−４０℃において５００時間以上および極めて特に好ましくは−４０℃において１０００時間以上である。
【００５６】
本発明において用いられる媒体は、５〜３０種の化合物、好ましくは６〜２０種の化合物および特に好ましくは７〜１６種の化合物からなる。本発明の混合物は、好ましくは、１種または２種の式Ｉで表される化合物を含む。
【００５７】
式Ｉで表される化合物が、従来の液晶材料との混合物中において、比較的低い割合で存在した場合であっても、また特に、式ＩＩａ〜ＩＩｐで表される化合物からなる群から選択された１種または２種以上の化合物および／または式ＩＶａ〜ＩＶｎで表される化合物からなる群から選択された化合物との混合物中においても、しきい値電圧の顕著な低下、極めて低い回転粘度値γ１および迅速な応答時間をもたらし、特に、低いスメクティック−ネマティック転移温度を有する広いネマティック相が観察されることが見出された。式Ｉ〜ＶＩで表される化合物は、無色であり、安定であり、互いに、および他の液晶材料と容易に混和可能である。
【００５８】
用語「アルキル」は、１〜７個の炭素原子を有する直鎖状および分枝状アルキル基、特に直鎖状基メチル、エチル、プロピル、ブチル、ペンチル、ヘキシルおよびヘプチルを包含する。２〜５個の炭素原子を有する基が好ましい。
【００５９】
用語「アルケニル」は、２〜７個の炭素原子を有する直鎖状および分枝状アルケニル基、特に直鎖状基を包含する。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特にＣ２〜Ｃ７−１Ｅ−アルケニル、Ｃ４〜Ｃ７−３Ｅ−アルケニルおよびＣ５〜Ｃ７−４−アルケニルである。極めて特に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３Ｅ−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニル等である。５個までの炭素原子を有する基が好ましい。
【００６０】
「フルオロアルキル」の用語は、好ましくは、末端フッ素を有する直鎖状基、即ちフルオロメチル、２−フルオロエチル、３−フルオロプロピル、４−フルオロブチル、５−フルオロペンチル、６−フルオロヘキシルおよび７−フルオロヘプチルを包含する。しかし、他の位置のフッ素は、除外されない。
「アルコキシアルキル」の用語は、好ましくは、式ＣｎＨ２ｎ＋１−Ｏ−（ＣＨ２）ｍで表される直鎖状基を包含し、式中、ｎおよびｍは、各々、互いに独立して、１〜６である。好ましくは、ｍ＝１であり、ｎは、１〜４である。
【００６１】
Ｒ１〜Ｒ１４の意味を好適に選択することにより、アドレス時間、しきい値電圧、透過特性曲線の急峻度等を、所望の方法で改変することができる。例えば、１Ｅ−アルケニル基、３Ｅ−アルケニル基、２Ｅ−アルケニルオキシ基等は、一般的に、アルキル基およびアルコキシ基と比較して、短いアドレス時間、改善されたネマティック傾向および弾性定数ｋ３３（曲がり）とｋ１１（広がり）との大きい比率をもたらす。４−アルケニル基、３−アルケニル基等は、一般的に、アルキル基およびアルコキシ基と比較して、低いしきい値電圧および小さいｋ３３／ｋ１１値をもたらす。
【００６２】
式Ｉ〜ＶＩで表される化合物の最適な混合比は、実質的に、所望の特性、式Ｉ、ＩＩ、ＩＩＩ、ＩＶ、Ｖおよび／またはＶＩで表される成分の選択および存在するすべての他の成分の選択に依存する。前に示した範囲内の好適な混合比は、場合毎に容易に決定することができる。
【００６３】
本発明の混合物中の式Ｉ〜ＶＩで表される化合物の総量は、決定的ではない。この混合物は、好ましくは、５０〜９０重量％の式Ｉ〜ＶＩで表される化合物からなる。この混合物はまた、種々の特性を最適にするために、１種または２種以上の他の成分を含むことができる。しかし、特に低温安定性に対して観察される効果は、一般的に、式Ｉ〜ＶＩで表される化合物の総濃度が高いほど大きくなる。
【００６４】
本発明の液晶媒体は、好ましくは、１種または２種以上の式Ｉで表される化合物以外の他の構成成分として、２〜４０種、特に４〜３０種の化合物を含む。これらの媒体は、極めて特に好ましくは、１種または２種以上の式Ｉで表される化合物以外に、７〜２５種の化合物を含む。これらの他の構成成分は、好ましくは、ネマティックまたはネマトゲニック（ｎｅｍａｔｏｇｅｎｉｃ）（単変性または等方性）物質、特にアゾキシベンゼン、ベンジリデンアニリン、ビフェニル、ターフェニル、安息香酸フェニルまたは安息香酸シクロヘキシル、シクロヘキサンカルボン酸のフェニルまたはシクロヘキシルエステル、シクロヘキシル安息香酸のフェニルまたはシクロヘキシルエステル、シクロヘキシルシクロヘキサンカルボン酸のフェニルまたはシクロヘキシルエステル、安息香酸、シクロヘキサンカルボン酸またはシクロヘキシルシクロヘキサンカルボン酸のシクロヘキシルフェニルエステル、フェニルシクロヘキサン、シクロヘキシルビフェニル、フェニルシクロヘキシルシクロヘキサン、シクロヘキシルシクロヘキサン、シクロヘキシルシクロヘキシルシクロヘキセン、１，４−ビスシクロヘキシルベンゼン、４，４’−ビスシクロヘキシルビフェニル、フェニルまたはシクロヘキシルピリミジン、フェニルまたはシクロヘキシルピリジン、フェニルまたはシクロヘキシルジオキサン、フェニルまたはシクロヘキシル−１，３−ジチアン、１，２−ジフェニルエタン、１，２−ジシクロヘキシルエタン、１−フェニル−２−シクロヘキシルエタン、１−シクロヘキシル−２−（４−フェニルシクロヘキシル）エタン、１−シクロヘキシル−２−ビフェニリルエタン、１−フェニル−２−シクロヘキシルフェニルエタン、随意にハロゲン化されたスチルベン、ベンジルフェニルエーテル、トランおよび置換されたケイ皮酸の群からの物質から選択される。これらの化合物における１，４−フェニレン基はまた、フッ素化されていてもよい。
【００６５】
本発明の媒体の他の構成成分として好適な最も重要な化合物は、式１、２、３、４および５により特徴づけることができる：
Ｒ’−Ｌ−Ｅ−Ｒ”                １
Ｒ’−Ｌ−ＣＯＯ−Ｅ−Ｒ”        ２
Ｒ’−Ｌ−ＯＯＣ−Ｅ−Ｒ”        ３
Ｒ’−Ｌ−ＣＨ２ＣＨ２−Ｅ−Ｒ”  ４
Ｒ’−Ｌ−Ｃ≡Ｃ−Ｅ−Ｒ”        ５
【００６６】
式１、２、３、４および５において、同一であるかまたは異なることができるＬおよびＥは、各々、互いに独立して、−Ｐｈｅ−、−Ｃｙｃ−、−Ｐｈｅ−Ｐｈｅ−、−Ｐｈｅ−Ｃｙｃ−、−Ｃｙｃ−Ｃｙｃ−、−Ｐｙｒ−、−Ｄｉｏ−、−Ｇ−Ｐｈｅ−および−Ｇ−Ｃｙｃ−並びにこれらの鏡像により形成される群からの２価の基であり、ここで、Ｐｈｅは、非置換またはフッ素置換１，４−フェニレンであり、Ｃｙｃは、トランス−１，４−シクロヘキシレンまたは１，４−シクロヘキセニレンであり、Ｐｙｒは、ピリミジン−２，５−ジイルまたはピリジン−２，５−ジイルであり、Ｄｉｏは、１，３−ジオキサン−２，５−ジイルであり、Ｇは、２−（トランス−１，４−シクロヘキシル）エチル、ピリミジン−２，５−ジイル、ピリジン−２，５−ジイルまたは１，３−ジオキサン−２，５−ジイルである。
【００６７】
基ＬおよびＥの１つは、好ましくはＣｙｃ、ＰｈｅまたはＰｙｒである。Ｅは、好ましくは、Ｃｙｃ、ＰｈｅまたはＰｈｅ−Ｃｙｃである。本発明の媒体は、成分として、好ましくは、式１、２、３、４および５で表され、ここで、ＬおよびＥが、Ｃｙｃ、ＰｈｅおよびＰｙｒからなる群から選択されている化合物から選択された１種または２種以上の成分を含み、並びに同時に式１、２、３、４および５で表され、ここで、基ＬおよびＥの一方が、Ｃｙｃ、ＰｈｅおよびＰｙｒからなる群から選択されており、他方の基が、−Ｐｈｅ−Ｐｈｅ−、−Ｐｈｅ−Ｃｙｃ−、−Ｃｙｃ−Ｃｙｃ−、−Ｇ−Ｐｈｅ−および−Ｇ−Ｃｙｃ−からなる群から選択されている化合物から選択された１種または２種以上の成分を含み、そして式１、２、３、４および５で表され、ここで、基ＬおよびＥが、−Ｐｈｅ−Ｃｙｃ−、−Ｃｙｃ−Ｃｙｃ−、−Ｇ−Ｐｈｅ−および−Ｇ−Ｃｙｃ−からなる群から選択されている化合物から選択された１種または２種以上の成分を随意に含む。
【００６８】
式１、２、３、４および５で表される化合物の一層小さい従属群において、Ｒ’およびＲ”は、各々、互いに独立して、８個までの炭素原子を有するアルキル、アルケニル、アルコキシ、アルコキシアルキル、アルケニルオキシまたはアルカノイルオキシである。この一層小さい従属群を、以下で群Ａと呼び、化合物を、従属式１ａ、２ａ、３ａ、４ａおよび５ａにより示す。これらの化合物のほとんどにおいて、Ｒ’およびＲ”は、互いに異なり、これらの基の１つは、通常アルキル、アルケニル、アルコキシまたはアルコキシアルキルである。
【００６９】
群Ｂとして知られている、式１、２、３、４および５で表される化合物の他の一層小さい従属群において、Ｒ”は、−Ｆ、−Ｃｌ、−ＮＣＳまたは−（Ｏ）ｉＣＨ３−（ｋ＋ｌ）ＦｋＣｌｌであり、式中、ｉは０または１であり、ｋ＋ｌは１、２または３であり；Ｒ”がこの意味を有する化合物を、従属式１ｂ、２ｂ、３ｂ、４ｂおよび５ｂにより示す。特に好ましいのは、Ｒ”が、−Ｆ、−Ｃｌ、−ＮＣＳ、−ＣＦ３、ＳＦ５、−ＯＣＨＦ２または−ＯＣＦ３である、従属式１ｂ、２ｂ、３ｂ、４ｂおよび５ｂで表される化合物である。
【００７０】
従属式１ｂ、２ｂ、３ｂ、４ｂおよび５ｂで表される化合物において、Ｒ’は、従属式１ａ〜５ａで表される化合物について定義した通りであり、好ましくはアルキル、アルケニル、アルコキシまたはアルコキシアルキルである。
式１、２、３、４および５で表される化合物の他の一層小さい従属群において、Ｒ”は−ＣＮである；この従属群を、以下で群Ｃと呼び、この従属群の化合物を、対応して従属式１ｃ、２ｃ、３ｃ、４ｃおよび５ｃにより記載する。従属式１ｃ、２ｃ、３ｃ、４ｃおよび５ｃで表される化合物において、Ｒ’は、従属式１ａ〜５ａで表される化合物について定義した通りであり、好ましくはアルキル、アルコキシまたはアルケニルである。
【００７１】
群Ａ、ＢおよびＣの好ましい化合物に加えて、提案された置換基の他の変種を有する式１、２、３、４および５で表される他の化合物もまた、一般的である。これらの物質はすべて、文献から知られている方法により、またはこれと同様にして得ることができる。
【００７２】
式Ｉ〜ＶＩで表される化合物の他に、本発明の媒体は、好ましくは、群Ａおよび／または群Ｂおよび／または群Ｃから選択された１種または２種以上の化合物を含む。本発明の媒体におけるこれらの群からの化合物の重量割合は、好ましくは、
群Ａ：０〜９０％、好ましくは２０〜９０％、特に３０〜９０％
群Ｂ：０〜８０％、好ましくは１０〜８０％、特に１０〜６５％
群Ｃ：０〜８０％、好ましくは５〜８０％、特に５〜５０％
であり、本発明のそれぞれの媒体中に存在する群Ａおよび／または群Ｂおよび／または群Ｃの化合物の重量割合の合計は、好ましくは５％〜９０％および特に１０％〜９０％である。
【００７３】
本発明のＩＰＳディスプレイの構造は、例えばＷＯ ９１／１０９３６またはＥＰ ０ ５８８ ５６８に記載されている、このタイプのディスプレイのための通常の設計に対応する。通常の設計の用語は、本明細書中では広範囲に解釈され、また、ＩＰＳディスプレイのすべての誘導体および修正物、特に、例えば、またポリ−Ｓｉ  ＴＦＴまたはＭＩＭに基づくマトリックスディスプレイ素子を包含する。
しかし、本発明のディスプレイの、現在までの通常のディスプレイとの本質的な差異は、液晶層の液晶パラメーターの選択にある。
【００７４】
本発明において用いることができる液晶混合物は、それ自体従来的な方法において製造される。一般的に、より少量で用いられる成分の所望の量を、主成分を構成する成分に、有利には高温で溶解する。また、混合物を、他の従来的な方法で、例えば予備混合物、例えば同族体混合物を用いることにより、またはいわゆる「マルチボトル」系を用いて製造することが可能である。
【００７５】
誘電体はまた、当業者に知られており、文献中に記載されている他の添加剤を含むことができる。例えば、０〜１５％、好ましくは０〜１０％の多色性染料および／またはキラルなドーパントを加えることができる。加えられる個別の化合物を、０．０１〜６％および好ましくは０．１〜３％の濃度で用いる。しかし、液晶混合物の他の構成成分、即ち液晶性またはメソゲン性化合物について本明細書中で定められた濃度を、これらの添加剤の濃度を考慮せずに示す。
液晶混合物の物理的特性を、他に特に述べない限りは、１９９７年１１月の”Ｐｈｙｓｉｃａｌ Ｐｒｏｐｅｒｔｉｅｓ ｏｆ Ｌｉｑｕｉｄ Ｃｒｙｓｔａｌｓ”， Ｗ． Ｂｅｃｋｅｒ編、Ｍｅｒｃｋ ＫＧａＡに従って決定する。
【００７６】
Ｃは結晶相を示し、Ｓはスメクティック相を示し、ＳＣはスメクティックＣ相を示し、ＳＡはスメクティックＡ相を示し、Ｎはネマティック相を示し、Ｉはアイソトロピック相を示す。
Ｖ０は、容量性しきい値電圧を示す。Δｎは、光学異方性を示し、ｎ０は、正常の屈折率を示す（各々の場合において、５８９ｎｍにおいて）。Δεは、誘電異方性を示す（Δε＝ε‖−ε⊥、この式においてε‖は分子の長軸に対して平行な誘電定数を示し、ε⊥は、分子の長軸に対して垂直な誘電定数を示す、各々の場合において、１ｋＨｚにおいて）。電気光学的データは、他に特に述べない限り、２０℃で平面状セルにおいて測定した。すべての物理的特性は、他に特に述べない限り、２０℃で示し、測定する。
【００７７】
セルは、「オフ」状態において明るいものが好ましい。
以下の例は、限定を示さずに、本発明を例示することを意図する。本明細書中、パーセンテージは重量パーセントである。すべての温度を、摂氏度で示す。Δｎは、光学異方性（５８９ｎｍ、２０℃）を示し、Δεは、誘電異方性（１ｋＨｚ、２０℃）を示し、Ｈ．Ｒ．は、電圧保持比（１００℃において、オーブン中で１Ｖにおいて５分後）を示す。容量性しきい値電圧Ｖ０を、２０℃および１ｋＨｚにおいて決定した。
【００７８】
校正した回転粘度計により、２０℃において、１３３ｍＰａ・ｓの、ＺＬＩ−４７９２（Ｍｅｒｃｋ ＫＧａＡ）についての回転粘度γ１が得られた。
保存寿命を、整列層としてＤｕＰｏｎｔ， ＵＳＡからのＣＵ−１５１１を用いて、約０．５μｍの光学遅延を有する密封した試験セル中で検査した。このために、各々の場合において、５つの試験セルを、両側において交差させた偏光板に結合させ、０℃、−１０℃、−２０℃、−３０℃および−４０℃の固定された温度において貯蔵した。各々の場合において、２４時間の間隔において、セルを、変化について視覚的に評価した。それぞれの温度において記録された貯蔵時間ｔｓｔｏｒｅ（Ｔ）は、すべてのセルにおいて変化が全く観察されなかった最後の時間であった。
【００７９】
本出願および以下の例において、液晶化合物の構造を頭字語により示し、その化学式への変換は、以下の表ＡおよびＢに従って得られる。すべての基ＣｎＨ２ｎ＋１およびＣｍＨ２ｍ＋１は、それぞれｎ個およびｍ個の炭素原子を有する直鎖状アルキル基である。表Ｂにおけるコードは自明である。表Ａにおいて、基本構造にかかわる頭字語のみを示し、各場合において、基本構造にかかわる頭字語から、ダッシュで分離して、置換基Ｒ１、Ｒ２、Ｌ１およびＬ２に関するコードが続く。
【００８０】
【表１】
2004517972.tif 000033
【００８１】
好ましいディスプレイは、式Ｉで表される１種または２種以上の化合物に加えて、表ＡおよびＢからの１種または２種以上の化合物を含む媒体を含む。
表Ａ：
【００８２】
【化３９】
2004517972.tif 000034
【００８３】
【化４０】
2004517972.tif 000035
表Ｂ：
【００８４】
【化４１】
2004517972.tif 000036
【００８５】
【化４２】
2004517972.tif 000037
【００８６】
【化４３】
2004517972.tif 000038
【００８７】
【化４４】
2004517972.tif 000039
【００８８】
表Ｃ：
表Ｃは、本発明における混合物において通常用いられるドーパントを示す。
【化４５】
2004517972.tif 000040
【００８９】
【化４６】
2004517972.tif 000041
【００９０】
例１
ＩＰＳディスプレイは、以下のものを有するネマティック混合物を含む。
【表２】
2004517972.tif 000042
【００９１】
例２
ＩＰＳディスプレイは、以下のものを有するネマティック混合物を含む。
【表３】
2004517972.tif 000043
【００９２】
例３
ＩＰＳディスプレイは、以下のものを有するネマティック混合物を含む。
【表４】
2004517972.tif 000044
【００９３】
例４
ＩＰＳディスプレイは、以下のものを有するネマティック混合物を含む。
【表５】
2004517972.tif 000045
【００９４】
例５
ＩＰＳディスプレイは、以下のものを有するネマティック混合物を含む。
【表６】
2004517972.tif 000046
【００９５】
例６
ＩＰＳディスプレイは、以下のものを有するネマティック混合物を含む。
【表７】
2004517972.tif 000047
【００９６】
例７
ＩＰＳディスプレイは、以下のものを有するネマティック混合物を含む。
【表８】
2004517972.tif 000048
【００９７】
例８
ＩＰＳディスプレイは、以下のものを有するネマティック混合物を含む。
【表９】
2004517972.tif 000049
【００９８】
例９
ＩＰＳディスプレイは、以下のものを有するネマティック混合物を含む。
【表１０】
2004517972.tif 000050
【００９９】
例１０
ＩＰＳディスプレイは、以下のものを有するネマティック混合物を含む。
【表１１】
2004517972.tif 000051
【０１００】
例１１
ＩＰＳディスプレイは、以下のものを有するネマティック混合物を含む。
【表１２】
2004517972.tif 000052
【国際公開パンフレット】
2004517972.tif 000060
2004517972.tif 000061
2004517972.tif 000062
2004517972.tif 000063
2004517972.tif 000064
2004517972.tif 000065
2004517972.tif 000066
2004517972.tif 000067
2004517972.tif 000068
2004517972.tif 000069
2004517972.tif 000070
2004517972.tif 000071
2004517972.tif 000072
2004517972.tif 000073
2004517972.tif 000074
2004517972.tif 000075
2004517972.tif 000076
2004517972.tif 000077
2004517972.tif 000078
2004517972.tif 000079
2004517972.tif 000080
2004517972.tif 000081
2004517972.tif 000082
2004517972.tif 000083
2004517972.tif 000084
2004517972.tif 000085
2004517972.tif 000086
2004517972.tif 000087
2004517972.tif 000088
2004517972.tif 000089
2004517972.tif 000090
2004517972.tif 000091
2004517972.tif 000092
2004517972.tif 000093
2004517972.tif 000094
2004517972.tif 000095
2004517972.tif 000096
2004517972.tif 000097
2004517972.tif 000098
2004517972.tif 000099
2004517972.tif 000100
2004517972.tif 000101
2004517972.tif 000102
2004517972.tif 000103
2004517972.tif 000104
2004517972.tif 000105
2004517972.tif 000106
2004517972.tif 000107
2004517972.tif 000108
2004517972.tif 000109
2004517972.tif 000110
2004517972.tif 000111
2004517972.tif 000112
2004517972.tif 000113
2004517972.tif 000114
【国際調査報告】
2004517972.tif 000115
2004517972.tif 000116
2004517972.tif 000117
2004517972.tif 000118